(57)【要約】【課題】十分な耐摩耗性を維持しながら高温路面でのグリップ性能を向上させ、さらに製造時の負担を低減できる高性能タイヤを提供すること。【解決手段】スチレンブタジエンゴムを６０〜１００質量％含むジエン系ゴム成分、および粉砕樹脂を含有するゴム組成物で構成されるトレッドを有する高性能タイヤ。【選択図】なし【特許請求の範囲】
【請求項１】
スチレンブタジエンゴムを６０〜１００質量％含むジエン系ゴム成分、および粉砕樹脂を含有するゴム組成物で構成されるトレッドを有する高性能タイヤ。
【請求項２】
粉砕樹脂が、フェノール系樹脂、クマロンインデン樹脂、テルペン樹脂およびアクリル樹脂からなる群から選ばれる少なくとも１種を含有する樹脂である請求項１記載の高性能タイヤ。
【請求項３】
粉砕樹脂の軟化点が、６０〜１８０℃である請求項１または２記載の高性能タイヤ。
【請求項４】
粉砕樹脂の平均粒子径が、１〜１００μｍである請求項１〜３のいずれか１項に記載の高性能タイヤ。
【請求項５】
粉砕樹脂の粉砕方法が、液体窒素を用いた凍結粉砕である請求項１〜４のいずれか１項に記載の高性能タイヤ。
【請求項６】
さらに、カーボンブラックを含有する請求項１〜５のいずれか１項に記載の高性能タイヤ。
【請求項７】
ゴム組成物の１００℃でのゴム硬度が、２０〜５０である請求項１〜６のいずれか１項に記載の高性能タイヤ。
【発明の詳細な説明】
【技術分野】
【０００１】
本発明は、所定のゴム組成物により構成されたトレッドを有する高性能タイヤに関する。
【背景技術】
【０００２】
高性能タイヤ用のトレッドには、様々な路面でのグリップ性能が要求される。なかでも、気温が高い夏場は、路面温度が高温となり、走行中のトレッドの温度も高くなるため、高温路面でのグリップ性能向上が望まれている。
【０００３】
しかし、ゴム組成物の一般特性として、温度が高くなる程、グリップ性能への寄与が大きいヒステリシスロス（ｔａｎδ）が低くなる傾向にあるため、グリップ性能が低下するという問題がある。
【０００４】
従来から、高温路面でのグリップ性能を向上させる目的で、トレッド用ゴム組成物において、ヒステリシスロスを大きくするために、軟化剤をオイルから液状ポリマーへ変更する手法、樹脂を増量する手法、高軟化点の樹脂を添加する手法などが採用されていた。特に、高温路面でのグリップ性能向上には、高軟化点の樹脂を多量に添加する手法が効果的であり、広く行われていた。
【０００５】
特許文献１には、所定のゴム成分に、所定のカーボンブラックおよびシリカを含む補強剤、ならびに樹脂を含有することで、耐摩耗性、グリップ性能、および引っ張り強度をバランス良く向上させ、広い温度条件において優れた剛性を示すタイヤが記載されている。
【先行技術文献】
【特許文献】
【０００６】
【特許文献１】特開２００６−２４９４０３号公報
【発明の概要】
【発明が解決しようとする課題】
【０００７】
しかしながら、高軟化点の樹脂を多量に添加する手法は、ゴム成分への樹脂の分散が困難であるため、混練物が設備（主にロール）へ過密着するという製造工程における問題がある。また、樹脂が十分に分散しないために、ゴム組成物の破壊強度が低下し、耐摩耗性が悪化するという問題がある。つまり、十分な耐摩耗性を維持しつつ、製造時の負担を低減し、高温路面でのグリップ性能にも優れるタイヤとすることは困難である。また、特許文献１に記載されているタイヤも、製造時の負担については考慮されておらず、十分な耐摩耗性を維持しながら、高温路面でのグリップ性能を向上させる点についても、改善の余地がある。
【０００８】
本発明は、十分な耐摩耗性を維持しながら高温路面でのグリップ性能を向上させ、さらに製造時の負担を低減できる高性能タイヤを提供することを目的とする。
【課題を解決するための手段】
【０００９】
本発明者は、鋭意検討の結果、所定のジエン系ゴム成分に粉砕樹脂を含有することで、十分な耐摩耗性を維持しながら高温路面でのグリップ性能を向上させ、さらに製造時の負担を低減でき、前記課題を解決できることを見出し、さらに検討を重ねて本発明を完成させた。
【００１０】
すなわち、本発明は、スチレンブタジエンゴムを６０〜１００質量％含むジエン系ゴム成分、および粉砕樹脂を含有するゴム組成物で構成されるトレッドを有する高性能タイヤに関する。
【００１１】
粉砕樹脂が、フェノール系樹脂、クマロンインデン樹脂、テルペン樹脂およびアクリル樹脂からなる群から選ばれる少なくとも１種を含有する樹脂であることが好ましい。
【００１２】
粉砕樹脂の軟化点が、６０〜１８０℃であることが好ましい。
【００１３】
粉砕樹脂の平均粒子径が、１〜１００μｍであることが好ましい。
【００１４】
粉砕樹脂の粉砕方法が、液体窒素を用いた凍結粉砕であることが好ましい。
【００１５】
さらに、カーボンブラックを含有することが好ましい。
【００１６】
ゴム組成物の１００℃でのゴム硬度が、２０〜５０であることが好ましい。
【発明の効果】
【００１７】
本発明によれば、所定のジエン系ゴム成分および粉砕樹脂を含有するゴム組成物で構成されるトレッドを有する高性能タイヤとすることで、十分な耐摩耗性を維持しながら高温路面でのグリップ性能を向上させ、さらに製造時の負担を低減できる高性能タイヤを提供することができる。
【発明を実施するための形態】
【００１８】
本発明の高性能タイヤは、所定のジエン系ゴム成分および粉砕樹脂を含有するゴム組成物により構成されたトレッドを有することを特徴とする。
【００１９】
前記ジエン系ゴム成分としては、例えば、天然ゴム（ＮＲ）、イソプレンゴム（ＩＲ）、ブタジエンゴム（ＢＲ）、スチレンブタジエンゴム（ＳＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）、ブチルゴム（ＩＩＲ）などが挙げられる。これらのジエン系ゴム成分は、単独で用いてもよく、２種以上を併用してもよい。なかでも、グリップ性能および耐摩耗性がバランス良く得られるという理由からＮＲ、ＢＲ、ＳＢＲが好ましく、ＳＢＲがより好ましい。なお、本明細書におけるジエン系ゴム成分は、後述の液状ジエン系重合体とは別に配合されるゴム成分である。
【００２０】
前記ＳＢＲとしては特に限定されず、乳化重合スチレンブタジエンゴム（Ｅ−ＳＢＲ）、溶液重合スチレンブタジエンゴム（Ｓ−ＳＢＲ）、これらのＳＢＲの末端を変性した変性ＳＢＲ（変性Ｅ−ＳＢＲ、変性Ｓ−ＳＢＲ）など、タイヤ工業において一般的なものを使用できる。なかでも、グリップ性能および耐摩耗性がバランス良く得られるという理由から、Ｓ−ＳＢＲが好ましい。
【００２１】
ＳＢＲのスチレン含有量は、２０質量％以上が好ましく、２５質量％以上がより好ましい。ＳＢＲのスチレン含有量が２０質量％未満の場合は、十分なグリップ性能が得られない傾向がある。また、ＳＢＲのスチレン含有量は、６０質量％以下が好ましく、５０質量％以下がより好ましい。ＳＢＲのスチレン含有量が６０質量％を超える場合は、耐摩耗性が低下するだけでなく、グリップ性能が良好に得られない傾向がある。なお、本明細書におけるＳＢＲのスチレン含有量は、Ｈ1−ＮＭＲ測定により算出される値である。
【００２２】
ジエン系ゴム成分中のＳＢＲの含有量は、６０質量％以上であり、７０質量％以上が好ましく、８０質量％以上がより好ましい。ＳＢＲの含有量が６０質量％未満の場合は、十分な耐熱性、グリップ性能、耐摩耗性が得られない傾向がある。また、ＳＢＲの含有量の上限は特に限定されず、１００質量％であることが最も好ましい。
【００２３】
前記粉砕樹脂とは、微細な粉末に粉砕された樹脂である。粉砕樹脂に使用される樹脂としては、芳香族石油樹脂などの従来タイヤ用ゴム組成物で慣用される樹脂が挙げられる。芳香族石油樹脂としては例えば、フェノール系樹脂、クマロンインデン樹脂、テルペン樹脂、スチレン樹脂、アクリル樹脂、ロジン樹脂、ジシクロペンタジエン樹脂（ＤＣＰＤ樹脂）などが挙げられる。フェノール系樹脂としては例えばコレシン（ＢＡＳＦ社製）、タッキロール（田岡化学工業（株）製）などが挙げられる。クマロンインデン樹脂としては例えばクマロン（日塗化学（株）製）、エスクロン（新日鉄化学（株）製）、ネオポリマー（ＪＸ日鉱日石エネルギー（株）製）などが挙げられる。スチレン樹脂としては例えばＳｙｌｖａｔｒａｘｘ  ４４０１（Ａｒｉｚｏｎａ  ｃｈｅｍｉｃａｌ社製）などが挙げられる。テルペン樹脂としては例えばＴＲ７１２５（Ａｒｉｚｏｎａ  ｃｈｅｍｉｃａｌ社製）、ＴＯ１２５（ヤスハラケミカル（株）製）などが挙げられる。これらの樹脂は、単独で用いてもよく、２種以上を組み合わせて用いてもよい。なかでも、良好なグリップ性能が得られるという理由から、フェノール系樹脂、クマロンインデン樹脂、テルペン樹脂、およびアクリル樹脂からなる群から選ばれる少なくとも１種を用いることが好ましい。
【００２４】
これらの粉砕樹脂のうち、なかでも、高軟化点の粉砕樹脂を多量に配合することが、ゴム組成物の高温でのヒステリシスロスを向上させ、高温路面でのグリップ性能を向上させることから好ましい。
【００２５】
粉砕樹脂の軟化点は、６０℃以上が好ましく、８０℃以上がより好ましい。軟化点が６０℃未満である場合は、十分なグリップ性能が得られない傾向がある。また、粉砕樹脂の軟化点は、１８０℃以下が好ましく、１５０℃以下がより好ましい。軟化点が、１８０℃を超える場合は、ゴム硬度が高くなりすぎ、グリップ性能が低下する傾向がある。なお、本明細書における軟化点とは、ＪＩＳ  Ｋ  ６２２０−１：２００１に規定される軟化点を環球式軟化点測定装置で測定し、球が降下した温度である。
【００２６】
粉砕樹脂のジエン系ゴム成分１００質量部に対する含有量は、５質量部以上が好ましく、１０質量部以上がより好ましく、２０質量部以上さらに好ましい。粉砕樹脂の含有量が５質量部未満の場合は、樹脂による高温路面でのグリップ性能の改善効果が小さくなる傾向がある。また、粉砕樹脂の含有量は、１５０質量部以下が好ましく、１００質量部以下がより好ましく、８０質量部以下がさらに好ましい。粉砕樹脂の含有量が、１５０質量部を超える場合は、樹脂のゴム成分への分散が難しく、耐摩耗性に悪影響を及ぼす傾向がある。
【００２７】
粉砕樹脂の平均粒子径は、１μｍ以上が好ましく、３μｍ以上がより好ましく、５μｍ以上がさらに好ましい。平均粒子径が１μｍ未満の場合は、粉砕した樹脂が常温下でも融着してしまう恐れがあり、粉砕の効果が得られなくなる可能性がある。また、粉砕樹脂の平均粒子径は１００μｍ以下が好ましく、５０μｍ以下がより好ましく、３０μｍ以下がさらに好ましい。平均粒子径が１００μｍを超える場合は、ゴム成分への分散効果が十分に得られない恐れがある。なお、本明細書における粉砕樹脂の平均粒子径は、レーザー回析式粒子径分布測定により測定した値である。
【００２８】
粉砕樹脂の粉砕方法としては、液体窒素を用いた凍結粉砕方法、ロールを用いた粉砕方法、ボールミルを用いた粉砕方法などが挙げられる。常温での粉砕では、微細な粉末状態にすることが困難であり、また、粉砕時の発熱などにより、樹脂が再融着し大きな粒になる可能性もあることから、粉砕時に発熱せず、均一に微細な粉末を容易に得ることができる液体窒素を用いた凍結粉砕方法が好ましい。凍結粉砕方法としては特に限定されないが、ホソカワミクロン（株）製の密閉系凍結乾燥粉砕システムでの凍結粉砕などが挙げられる。
【００２９】
本発明に係るゴム組成物には、前記成分以外にも、従来ゴム工業で使用される配合剤、例えば、オイル、液状ジエン系重合体、低温可塑剤などの軟化剤、カーボンブラック、シリカ、炭酸カルシウム、アルミナ、クレー、タルクなどの補強用充填剤、酸化亜鉛、ワックス、各種老化防止剤、ステアリン酸、硫黄などの加硫剤、加硫促進剤などを適宜配合することができる。
【００３０】
本発明に係るゴム組成物は、グリップ性能が向上するという理由から、さらに、オイル、液状ジエン系重合体、低温可塑剤などの軟化剤を配合することが好ましい。
【００３１】
前記オイルとしては、例えば、パラフィン系、アロマ系、ナフテン系プロセスオイルなどのプロセスオイルが挙げられる。
【００３２】
オイルを含有する場合のジエン系ゴム成分１００質量部に対する含有量は、５質量部以上が好ましく、１０質量部以上がより好ましい。オイルの含有量が５質量部未満の場合は、添加による効果が得られない傾向がある。また、オイルの含有量は、１００質量部以下が好ましく、７０質量部以下がより好ましい。オイルの含有量が１００質量部を超える場合は、耐摩耗性が悪化する傾向がある。なお、本明細書におけるオイルの含有量には、油展ゴムに含まれるオイル分も含まれる。
【００３３】
前記液状ジエン系重合体は、常温（２５℃）で液体状態のジエン系重合体であり、例えば、液状スチレンブタジエン共重合体（液状ＳＢＲ）、液状ブタジエン重合体（液状ＢＲ）、液状イソプレン重合体（液状ＩＲ）、液状スチレンイソプレン共重合体（液状ＳＩＲ）などが挙げられる。なかでも、耐摩耗性とグリップ性能がバランスよく得られるという理由から、液状ＳＢＲが好ましい。
【００３４】
液状ジエン系重合体の重量平均分子量（Ｍｗ）は、１．０×１０3以上が好ましく、３．０×１０3以上がより好ましい。液状ジエン系重合体のＭｗが１．０×１０3未満の場合は、耐摩耗性、破壊特性が低下し、十分な耐久性が確保できない傾向がある。また、液状ジエン系重合体のＭｗは、２．０×１０5以下が好ましく、１．５×１０4以下がより好ましい。液状ジエン系重合体のＭｗが、２．０×１０5を超える場合は、重合溶液の粘度が高くなり過ぎ、生産性が悪化する傾向がある。なお、本明細書における液状ジエン系重合体のＭｗは、ゲル浸透クロマトグラフィー（ＧＰＣ）で測定したポリスチレン換算値である。
【００３５】
液状ジエン系重合体を含有する場合のジエン系ゴム成分１００質量部に対する含有量は、５質量部以上が好ましく、１０質量部以上がより好ましい。液状ジエン系重合体の含有量が５質量部未満の場合は、十分なグリップ性能が得られない傾向がある。また、液状ジエン系重合体の含有量は、１５０質量部以下が好ましく、１００質量部以下がより好ましい。液状ジエン系重合体の含有量が１５０質量部を超える場合は、耐摩耗性が悪化する傾向がある。
【００３６】
前記低温可塑剤としては、例えば、アジピン酸ジブチル（ＤＢＡ）、アジピン酸ジイソブチル（ＤＩＢＡ）、アジピン酸ジオクチル（ＤＯＡ）、アゼライン酸ジ２−エチルヘキシル（ＤＯＺ）、セバシン酸ジブチル（ＤＢＳ）、アジピン酸ジイソノニル（ＤＩＮＡ）、フタル酸ジエチル（ＤＥＰ）、フタル酸ジオクチル（ＤＯＰ）、フタル酸ジウンデシル（ＤＵＰ）、フタル酸ジブチル（ＤＢＰ）、セバシン酸ジオクチル（ＤＯＳ）、リン酸トリブチル（ＴＢＰ）、リン酸トリオクチル（ＴＯＰ）、リン酸トリエチル（ＴＥＰ）、リン酸トリメチル（ＴＭＰ）、チミジントリリン酸（ＴＴＰ）、リン酸トリクレシル（ＴＣＰ）、リン酸トリキシレニル（ＴＸＰ）等のエステル系可塑剤が挙げられ、良好なグリップ性能を得られるという理由から、ＤＯＳ、ＴＯＰが好ましい。
【００３７】
低温可塑剤の凝固点は、十分なグリップ改善効果が得られるという理由から、−５０℃以下が好ましく、−７０℃以下がより好ましい。
【００３８】
低温可塑剤の２５℃における粘度は、十分な初期グリップ改善効果が得られるという理由から、３０ｍＰａ・ｓ以下が好ましく、２０ｍＰａ・ｓ以下がより好ましい。
【００３９】
低温可塑剤を含有する場合のジエン系ゴム成分１００質量部に対する含有量は、２質量部以上が好ましく、３質量部以上がより好ましい。低温可塑剤の含有量が２質量部未満の場合は、初期グリップの改善効果が得られない恐れがある。また、低温可塑剤の含有量は、４０質量部以下が好ましく、３０質量部以下がより好ましい。低温可塑剤の含有量が４０質量部を超える場合は、高温でのヒステリシスロスが低下し、高温路面でのグリップ性能が低下する傾向がある。
【００４０】
粉砕樹脂、オイル、液状ジエン系重合体、および低温可塑剤のジエン系ゴム成分１００質量部に対する合計含有量は、５０質量部以上が好ましく、６０質量部以上がより好ましく、７０質量部以上がさらに好ましい。また、該合計含有量は、２２０質量部以下が好ましく、２００質量部以下がより好ましく、１９０質量部以下がさらに好ましい。該合計含有量が上記範囲内である場合は、本発明の効果がより好適に得られる。
【００４１】
前記補強用充填剤としては、耐摩耗性に優れるという理由から、カーボンブラックを含有することが好ましい。カーボンブラックとしては、例えば、オイルファーネス法により製造されたカーボンブラックなどが挙げられ、２種類以上のコロイダル特性の異なるものを併用してもよい。具体的にはＧＰＦ、ＨＡＦ、ＩＳＡＦ、ＳＡＦなどが挙げられるが、なかでも、ＳＡＦが好適である。
【００４２】
カーボンブラックの窒素吸着比表面積（Ｎ2ＳＡ）は、１００ｍ2／ｇ以上が好ましく、１０５ｍ2／ｇ以上がより好ましく、１１０ｍ2／ｇ以上がさらに好ましい。Ｎ2ＳＡが１００ｍ2／ｇ未満の場合は、グリップ性能が低下する傾向がある。また、カーボンブラックのＮ2ＳＡは、６００ｍ2／ｇ以下であることが好ましく、２５０ｍ2／ｇ以下であることがより好ましく、１８０ｍ2／ｇ以下であることがさらに好ましい。カーボンブラックのＮ2ＳＡが６００ｍ2／ｇを超える場合は、分散性が劣り、耐摩耗性が低下する傾向がある。なお、本明細書におけるカーボンブラックのＮ2ＳＡは、ＪＩＳ  Ｋ６２１７−２：２００１に準じて測定される値である。
【００４３】
カーボンブラックのオイル吸油量（ＯＡＮ）は、５０ｍｌ／１００ｇ以上が好ましく、１００ｍｌ／１００ｇ以上がより好ましい。ＯＡＮが５０ｍｌ／１００ｇ未満の場合は、十分な耐摩耗性が得られない傾向がある。また、カーボンブラックのＯＡＮは、２５０ｍｌ／１００ｇ以下が好ましく、２００ｍｌ／１００ｇ以下がより好ましく、１３５ｍｌ／１００ｇ以下がさらに好ましい。ＯＡＮが２５０ｍｌ／１００ｇを超える場合は、グリップ性能が低下する傾向がある。なお、本明細書におけるカーボンブラックのＯＡＮは、ＪＩＳ  Ｋ６２１７−４：２００８に準じて測定される値である。
【００４４】
カーボンブラックを含有する場合のジエン系ゴム成分１００質量部に対する含有量は、５０質量部以上が好ましく、８０質量部以上がより好ましく、１００質量部以上がさらに好ましい。カーボンブラックの含有量が５０質量部未満の場合は、十分な耐摩耗性、グリップ性能が得られない傾向がある、また、カーボンブラックの含有量は、２００質量部以下が好ましく、１５０質量部以下がより好ましい。カーボンブラックの含有量が２００質量部を超える場合は、グリップ性能が低下する傾向がある。
【００４５】
前記酸化亜鉛としては、タイヤなどの従来ゴム工業で使用されるものであれば特に限定されないが、微粒子酸化亜鉛を使用することが好ましい。
【００４６】
酸化亜鉛の平均一次粒子径は、耐摩耗性に悪影響を与えないという理由から、２００ｎｍ以下が好ましく、１００ｎｍ以下がさらに好ましい。また、酸化亜鉛の平均一次粒子径の下限は特に限定されないが、２０ｎｍ以上が好ましく、３０ｎｍ以上がより好ましい。なお、本明細書における酸化亜鉛の平均一次粒子径は、窒素吸着によるＢＥＴ法により測定した比表面積から換算された平均粒子径（平均一次粒子径）である。
【００４７】
酸化亜鉛を含有する場合のジエン系ゴム成分１００質量部に対する含有量は、０．５質量部以上が好ましく、１質量部以上がより好ましい。また、酸化亜鉛の含有量は、１０質量部以下が好ましく、５質量部以下がより好ましい。酸化亜鉛の含有量が上記範囲内である場合は、本発明の効果がより好適に得られる。
【００４８】
前記加硫促進剤としては、例えば、スルフェンアミド系、チアゾール系、チウラム系、グアニジン系加硫促進剤などが挙げられ、なかでも、耐摩耗性、熱ダレ性能に優れるという理由から、チアゾール系、チウラム系加硫促進剤を好適に使用できる。チアゾール系加硫促進剤としては、例えば、２−メルカプトベンゾチアゾール、２−メルカプトベンゾチアゾールのシクロヘキシルアミン塩、ジ−２−ベンゾチアゾリルジスルフィドなどが挙げられ、なかでも、ジ−２−ベンゾチアゾリルジスルフィドが好ましい。チウラム系加硫促進剤としては、例えば、テトラメチルチウラムジスルフィド（ＴＭＴＤ）、テトラベンジルチウラムジスルフィド（ＴＢｚＴＤ）、テトラキス（２−エチルヘキシル）チウラムジスルフィド（ＴＯＴ−Ｎ）などが挙げられ、なかでも、ＴＯＴ−Ｎが好ましい。
【００４９】
加硫促進剤を含有する場合のジエン系ゴム成分１００質量部に対する含有量は、１質量部以上が好ましく、３質量部以上がより好ましい。加硫促進剤の含有量が１質量部未満の場合は、十分な加硫速度が得られず、良好なグリップ性能、耐摩耗性が得られない傾向がある。また、加硫促進剤の含有量は１５質量部以下が好ましく、１０質量部以下がより好ましい。加硫促進剤の含有量が１５質量部を超える場合は、ブルーミングを起こし、グリップ性能、耐摩耗性が低下する傾向がある。
【００５０】
本発明に係るゴム組成物の製造方法としては、公知の方法を用いることができ、例えば、バンバリーミキサーやニーダー、オープンロールなどで前記各成分を混練りし、その後加硫する方法などにより製造できる。
【００５１】
本発明に係るゴム組成物（加硫ゴム組成物）の１００℃でのゴム硬度（Ｈｓ）は、２０以上が好ましく、２５以上がより好ましい。Ｈｓが２０未満の場合は、高温での剛性が不足することにより、操縦安定性能が大幅に悪化する傾向がある。また、Ｈｓは５０以下が好ましく、４５以下がより好ましい。Ｈｓが５０を超える場合は、ゴムが硬くなりすぎることで、路面への追従性が劣り、十分なグリップ性能を発揮できない恐れがある。なお、本明細書におけるゴム硬度は、ＪＩＳ  Ｋ６２５３−３に準じて測定した値である。
【００５２】
本発明の高性能タイヤは、上記ゴム組成物を用いて、通常の方法により製造できる。すなわち、ゴム組成物を未加硫の段階でトレッドの形状にあわせて押出し加工し、タイヤ成形機上で他のタイヤ部材とともに貼り合わせ、通常の方法にて成形することにより、未加硫タイヤを形成し、この未加硫タイヤを加硫機中で加熱加圧することにより、本発明の高性能タイヤを製造することができる。なお、本発明における高性能タイヤは、レースなどの競技用タイヤ、特にドライ路面に使用される高性能ドライタイヤに好適に適用できる。
【実施例】
【００５３】
本発明を実施例に基づいて説明するが、本発明は、実施例にのみ限定されるものではない。
【００５４】
以下、実施例および比較例において用いた各種薬品をまとめて示す。
ＳＢＲ：旭化成（株）製のタフデン４８５０（Ｓ−ＳＢＲ、スチレン含有量：４０質量％、ゴム固形分１００質量部に対してオイル分５０質量部含有）
カーボンブラック：キャボットジャパン(株)製のＮ２１９（Ｎ2ＳＡ：１０６ｍ2／ｇ、ＯＡＮ：７５ｍｌ／１００ｇ）
オイル：出光興産（株）製のダイアナプロセスＡＨ−２４
液状ジエン系重合体：（株）クラレ製のＬ−ＳＢＲ−８２０（液状ＳＢＲ、Ｍｗ：１００００）
樹脂１：日塗化学（株）製のクマロンＧ−９０（クマロンインデン樹脂、軟化点：９０℃、未粉砕、平均粒子径：１ｍｍ以上）
樹脂２：日塗化学（株）製のクマロンＶ−１２０（クマロンインデン樹脂、軟化点：１２０℃、未粉砕、平均粒子径：１ｍｍ以上）
樹脂３：ＪＸ日鉱日石エネルギー（株）製の日石ネオポリマー１７０Ｓ（クマロンインデン樹脂、軟化点：１６０℃、未粉砕、平均粒子径：１ｍｍ以上）
樹脂４：樹脂１を、ホソカワミクロン（株）の密閉系凍結乾燥粉砕システムで液体窒素を用いて凍結粉砕したもの（平均粒子径：１２．５μｍ）
樹脂５：樹脂２を、ホソカワミクロン（株）の密閉系凍結乾燥粉砕システムで液体窒素を用いて凍結粉砕したもの（平均粒子径：１２．２μｍ）
樹脂６：樹脂３を、ホソカワミクロン（株）の密閉系凍結乾燥粉砕システムで液体窒素を用いて凍結粉砕したもの（平均粒子径：１１．３μｍ）
低温可塑剤：大八化学工業（株）製のＤＯＳ（凝固点：−６２℃、粘度：１８ｍＰａ・ｓ（２５℃））
酸化亜鉛：ハクスイテック（株）製のＦ−２（平均一次粒子径：６５ｎｍ）
ワックス：大内新興化学工業（株）製のサンノックＮ
老化防止剤１：大内新興化学(株)製のノクラック６Ｃ（Ｎ−（１，３−ジメチルブチル）−Ｎ−フェニル−ｐ−フェニレンジアミン、６ＰＰＤ）
老化防止剤２：大内新興化学(株)製のノクラックＲＤ（ポリ（２，２，４−トリメチル−１，２−ジヒドロキノリン））
ステアリン酸：日油（株）製のステアリン酸「椿」
硫黄：鶴見化学（株）製の粉末硫黄
加硫促進剤１：大内新興化学工業（株）製のノクセラーＤＭ（ジ−２−ベンゾチアゾリルジスルフィド）
加硫促進剤２：大内新興化学工業（株）製のノクセラーＴＯＴ−Ｎ（テトラキス（２-エチルヘキシル）チウラムジスルフィド）
【００５５】
実施例および比較例
表１に示す配合内容に従い、上記各種薬品（硫黄および加硫促進剤を除く）を、神戸製鋼（株）製の１．７Ｌバンバリーミキサーにて、排出温度１５０℃で６分間混練りし、混練り物を得た。得られた混練り物に、硫黄および加硫促進剤を添加し、オープンロールを用いて練り込み、未加硫ゴム組成物を得た。その後、得られた未加硫ゴム組成物を１６０℃で３５分間、４ｍｍ厚の金型でプレス加硫することで試験用加硫ゴム組成物（加硫ゴムシート）を作製した。また、得られた未加硫ゴム組成物をトレッドの形状に成形し、タイヤ成型機上で他のタイヤ部材とともに貼りあわせ、１５０℃の条件下で３０分間加硫し、試験用タイヤ（タイヤサイズ：２１５／４５Ｒ１７）を得た。得られた加硫ゴムシートおよび試験用タイヤについて、下記評価を行った。結果を表１に示す。
【００５６】
＜高温グリップ性能＞
試験用タイヤを国産ＦＲ車（２０００ｃｃ）の全輪に装着し、１周５．８ｋｍの高温のドライアスファルト路面のテストコースにて１０周の実車走行を行った。その際における、コントロールの安定性をテストドライバーが評価し、比較例１を１００として指数表示をした。数値が大きいほど高温路面でのグリップ性能が高いことを示す。なお、テスト時の気温は３９℃、路面温度は５３℃であった。高温グリップ性能指数は１１０以上を性能目標指数とする。
【００５７】
＜耐摩耗性＞
試験用タイヤを国産ＦＲ車（２０００ｃｃ）の全輪に装着し、１周５．８ｋｍのドライアスファルト路面のテストコースにて実車走行を行った。その際におけるタイヤトレッドゴムの残溝量を計測し（新品時１５ｍｍ）、比較例１の残溝量を１００として指数表示した。数値が大きいほど、耐摩耗性が高いことを示す。
【００５８】
＜製造時の負荷＞
上記未加硫ゴム組成物の製造時において、混練物をオープンロールから剥離する際にかける力具合を、作業者が１０点満点で評点付けした。点数が高いほど、剥離にかかる力が少なく、製造時の負担が少ないことを示す。
【００５９】
＜ゴム硬度測定＞
加硫ゴムシートのタイプＡデュロメータ硬さを、ＪＩＳ  Ｋ６２５３−３：２００６「加硫ゴム及び熱可塑性ゴム−硬さの求め方−第３部：デュロメータ硬さ」に記載の測定方法に則って、１００℃の雰囲気下で測定した。
【００６０】
【表１】
2016069483.tif 000002
【００６１】
表１の結果より、所定のジエン系ゴム成分および粉砕樹脂を含有するゴム組成物で構成されるトレッドを有する高性能タイヤは、十分な耐摩耗性を維持しながら高温路面でのグリップ性能を向上させ、さらに製造時の負担を低減できることが分かる。